(57)【要約】【課題】被着体の汚染や粘着物性の経時変化が少なくかつ帯電防止性能が高く、半導体部品のダイシングやバックグラインド処理においても回路面への影響が少ない半導体固定用粘着テープを安価に提供する。【解決手段】合成樹脂からなる基材フィルムと粘着層とから少なくとも構成される粘着テープにおいて、基材フィルムの片面又は両面に窒素原子−ホウ素原子錯体構造の電荷移動型ボロンポリマーを含有する帯電防止層を含む半導体固定用粘着テープ。【選択図】        なし【特許請求の範囲】
【請求項１】
合成樹脂からなる基材フィルムと粘着層から少なくとも構成される粘着テープにおいて、基材フィルムの片面又は両面に窒素原子−ホウ素原子錯体構造の電荷移動型ボロンポリマーを含有する帯電防止層を含むことを特徴とする半導体固定用粘着テープ。
【請求項２】
前記粘着層が放射線硬化型ポリマーで、再剥離型粘着テープであることを特徴とする請求項１記載の半導体固定用粘着テープ。
【発明の詳細な説明】
【０００１】
【発明の属する技術分野】
本発明は、帯電防止性能を有する半導体固定用粘着テープに関し、特に電気、電子、半導体部品を生産する際に使用される帯電防止性能を有するダイシング用やバックグラインド用の粘着テープに関する。
【０００２】
【従来の技術】
従来から、電気、電子部品、半導体部品を生産する際に、ダイシング工程やその他の工程において部品の固定や保護を目的とする粘着テープが知られている。このような粘着テープとしては、基材フィルムに再剥離性のアクリル系粘着剤層が設けられたものや、貼付時には外力に対し強い抵抗性があるが剥離時には小さい力で剥離可能な光架橋型再剥離性粘着剤層が設けられたものがある。該粘着テープは所定の処理工程が終了すると剥離されるが、このとき部品と粘着テープとの間に剥離帯電と呼ばれる静電気が発生する。この静電気による、被着体（例えば回路など）への悪影響を押さえるため、基材フィルムの背面側を帯電防止処理した粘着テープや、粘着剤層へ帯電防止剤を添加混合した粘着テープ、基材フィルムと粘着剤層との間に帯電防止中間層を作成した粘着テープが使用されている。
【０００３】
ところが回路を形成する部品の基板がセラミックスやガラスなどの絶縁材料である場合には、静電気の発生量が大きくしかも減衰に時間がかかる。このような部品には前記粘着テープを用いても帯電防止効果が十分ではなく、回路が破壊されてしまう危険が大きかった。このため、上記部品の生産工程においては、例えば周囲の環境をイオナイザー等の静電気除去装置をさらに使用しているのが実情である。
しかしながら、以上のような対策では、十分な帯電防止効果が得られず、生産性が低く、また保護性も十分とはいえない。
【０００４】
また粘着テープの剥離帯電を防止するための処理は、基材フィルム側ではなく粘着剤側に施すのが効果的であると考えられている。ところが粘着剤に界面活性剤や導電性フィラー、カーボンブラックのような帯電防止効果のある材料を添加すると、粘着物性やその経時変化の調整ないしは抑制が困難であるばかりでなく、剥離する際に粘着剤や添加した材料自体が被着体に移行して汚染されるおそれがある。この場合、被着体の表面には目視可能な糊残りや顕微鏡レベルのパーティクル状物の付着、あるいは光学的に観測不能な液状物の付着が起こり、以降の工程において部品の接着不良などの悪影響を及ぼす。
【０００５】
また、粘着剤層と基材フィルムの中間又は基材フィルム背面にテトラシアノキノジメタン（ＴＣＮＱ）等の電荷移動錯体を含む導電層を設けた半導体ウエハの保護部材が知られている（特許文献１参照）。しかし、基材背面への塗工ではエキスパンド時に塗膜が脱落しやすいことからダイシングテープへの展開が難しく、更にＴＣＮＱ等の芳香族系電荷移動錯体は極めて高価な材料であり、利用範囲を広めるためには材料の低コスト化が求められている。
【０００６】
【特許文献１】
特開平５−１６６６９２号公報
【０００７】
【発明が解決しようとする課題】
本発明は、被着体の汚染や粘着物性の経時変化が少なくかつ帯電防止性能が高く、半導体部品のダイシングやバックグラインド処理においても回路面への影響が少ない半導体固定用粘着テープを安価に提供することを目的とする。
【０００８】
【課題を解決するための手段】
本発明者らは、上記の目的を達成するために鋭意検討を行った結果、基材フィルムに窒素原子−ホウ素原子錯体構造の電荷移動型ボロンポリマーを含有する帯電防止層を設けることで粘着剤による被着体への汚染や粘着物性の経時変化などによる信頼性低下を生ずることなく、帯電防止機能を付与できることを見い出し、この知見に基づき本発明をなすに至った。
すなわち本発明は、
（１）合成樹脂からなる基材フィルムと粘着層から少なくとも構成される粘着テープにおいて、基材フィルムの片面又は両面に窒素原子−ホウ素原子錯体構造の電荷移動型ボロンポリマーを含有する帯電防止層を含むことを特徴とする半導体固定用粘着テープ、および、
（２）前記粘着層が放射線硬化型ポリマーで、再剥離型粘着テープであることを特徴とする（１）記載の半導体固定用粘着テープ、
を提供するものである。
【０００９】
【発明の実施の形態】
本発明の半導体固定用粘着テープの好ましい実施の態様について、詳細に説明する。
本発明の帯電防止層を含む半導体固定用粘着テープに用いられる基材フィルムは、半導体を加工するときの衝撃からの保護や水洗浄等に対する耐水性等が重要である。したがって、基材フィルムとしては、ポリエチレン、ポリプロピレンおよびポリブテンのようなポリオレフィン、エチレン−酢酸ビニル共重合体、エチレン−（メタ）アクリル酸共重合体およびエチレン−（メタ）アクリル酸エステル共重合体のようなエチレン共重合体、軟質ポリ塩化ビニル、半硬質ポリ塩化ビニル、ポリエステル、ポリウレタン、ポリアミド、ポリイミド、天然ゴムならびに合成ゴムなどの高分子材料が好ましい。そして、これらの単層フィルム又は複層フィルムが用いられる。基材フィルムは、可視光透過性であるものが好ましく、特に紫外線透過性であるものが好ましい。
基材フィルムの厚さは、特に制限するものではないが、好ましくは１０〜５００μｍであり、より好ましくは４０〜５００μｍ、特に好ましくは１００〜２５０μｍである。
【００１０】
本発明の帯電防止層に用いられる窒素原子−ホウ素原子錯体構造の電荷移動型ボロンポリマーは、例えば三級アミン化合物、又は主鎖および／又は側鎖中に塩基性窒素を有するポリアミノ化合物と、下記一般式〔Ｉ〕で表わされる原子団を有する半極性有機ホウ素化合物を構成成分とするポリマーとを反応させることによって得られる（特開平５−１９４１３号公報、特開平６−１２６９０４号公報参照）。
【００１１】
【化１】
2004189769.tif 000002
【００１２】
［但し、式中Ｒ１，Ｒ２，Ｒ３，Ｒ４は夫々、同一又は異なっていてもよく、水素、低級アルキル基、低級アルコキシル基、低級アルコキシ低級アルキル基であり、ｎは０又は１である。］
【００１３】
前記一般式〔Ｉ〕で表される原子団を有する半極性有機ホウ素化合物を構成成分とするポリマーは、例えば下記の（ａ）又は（ｂ）の方法によって製造することができる。
得られる半極性有機ボロンポリマーの分子量は特に制限するものではないが、好ましくは３０００〜１０００００、より好ましくは３５００〜７００００である。
（ａ）法：下記一般式〔ＩＩ〕で表される化合物の１種若しくは２種以上を合計１モルに対して、ホウ酸若しくは炭素原子数４以下の低級アルコールのホウ酸トリエステルを１モルか、又は、無水ホウ酸を０．５モルと反応させてトリエステル反応を行なう。
【００１４】
【化２】
2004189769.tif 000003
【００１５】
［式中、ｑは０又は１であり、ｑ＝１の時、Ａは−（Ｘ）ａ−（Ｙ）ｂ−（Ｚ）ｃ−基を表す。但し、Ｘ及びＺはそれぞれ１個の末端エーテル残基をもつ炭素原子数１００以下の含酸素炭化水素基を表し、Ｙは−Ｏ−ＣＯ−Ｒ−ＣＯ−（但し、Ｒは炭素原子数１〜８２、好ましくは６〜８２の炭化水素基を表す）もしくは−Ｏ−ＣＯ−ＮＨ−Ｒ′−ＮＨ−ＣＯ−（但し、Ｒ′は炭素原子数１〜２０、好ましくは５〜１５の炭化水素基を表す）である。ａ，ｂおよびｃはそれぞれ０又は１である］
【００１６】
（ｂ）法：ジ（グリセリン）−ボラート若しくは中間にジ（グリセリン）−ボラート残基を含む炭素原子数２０６以下、好ましくは炭素原子数１０〜１００、のジオールの１種若しくは２種以上についてポリエーテル化反応を行なうか、又はそれらの１種若しくは２種以上を合計１モルに対して、炭素原子数３〜８４、好ましくは８〜８４のジカルボン酸（以下、所定のジカルボン酸と称する。）若しくは炭素原子数４以下の低級アルコールと所定のジカルボン酸とのエステル若しくは所定のジカルボン酸のハライド若しくは炭素原子数４〜１５、好ましくは８〜１５のジイソシアナート（以下、所定のジイソシアナートと称する。）の１種若しくは２種以上を合計１モル反応させる。
【００１７】
得られる半極性有機ボロンポリマーの代表的なものを例示すると、次の式で示される。
【００１８】
【化３】
2004189769.tif 000004
【００１９】
【化４】
2004189769.tif 000005
【００２０】
このようにしてつくられる半極性有機ボロンポリマー（以下、所定の半極性有機ボロンポリマーと称する。）の１種若しくは２種以上と、ヒドロキシル基を少なくとも１個有する炭素原子数５〜８２、好ましくは５〜３０の三級アミン（以下、所定の三級アミンと称する。）の１種若しくは２種以上とを、又は主鎖および／又は側鎖中に塩基性窒素を有するポリアミノ化合物とを、ホウ素原子１個対塩基性窒素原子１個になるように仕組まれた割合で、密閉若しくは開口型の反応器に仕込み、常圧下、２０〜２００℃、好ましくは、５０〜１５０℃において反応させれば、本発明に用いられる帯電防止剤（以下、所定の電荷移動型ボロンポリマーという）が製造される。その際、アルコール、エーテル、ケトン等の極性溶媒を共存させると、より容易に反応を行なうことができる。
【００２１】
この帯電防止剤の作用機構は明らかではないが、下記式のように、半極性有機ホウ素化合物の半極性結合の部分と塩基性窒素とが結合することによってイオン対が形成され、生じた酸性プロトンがホウ素側と窒素側の両方に結合性を残す形で移動することにより共鳴構造を呈し、それと接触している絶縁体材料中で複数の電子の動きをもたらしてフェルミ準位を与え、半導体型の電気特性を示すものへと転換させ得る原動力になっていると思われる。
【００２２】
【化５】
2004189769.tif 000006
【００２３】
本発明に用いられる所定の電荷移動型ボロンポリマーとその中間体である所定の半極性有機ボロンポリマーを導くための原料は、下記の通りである。まず、所定の半極性有機ボロンポリマーを導く（ａ）法の原料である一般式〔ＩＩ〕で表される化合物としては、例えば、ジグリセリン、ジ（グリセリン）−マロナート、ジ（グリセリン）−マレアート、ジ（グリセリン）−アジパート、ジ（グリセリン）−テレフタラート、ジ（グリセリン）−ドデカナート、ポリ（９モル）オキシエチレン−ジ（グリセリンエーテル）、ジ（グリセリン）−トリレンジカルバマート、ジ（グリセリン）−メチレンビス（４−フェニルカルバマート）などを挙げることができる。
【００２４】
一方、（ｂ）法における所定のジカルボン酸としては、例えば、マロン酸、マレイン酸、コハク酸、アジピン酸、セバシン酸、フタル酸、テレフタル酸、ドデカン・二酸、リノール酸から誘導されたダイマー酸、ドデシルマレイン酸、ドデセニルマレイン酸、オクタデシルマレイン酸、オクタデセニルマレイン酸、平均重合度２０のポリブテニル基を連結させているマレイン酸等が挙げられ、また、所定のジイソシアナートとしては、例えばエチレンジイソシアナート、ヘキサメチレンジイソシアナート、トリレンジイソシアナート及びメチレンビス（４−フェニルイソシアナート）等が挙げられる。
【００２５】
次に、所定の半極性有機ボロンポリマーと反応させる所定の三級アミンとしては、例えば、ジエチル−ヒドロキシメチルアミン、ジメチル−２−ヒドロキシプロピルアミン、メチル−ジ（２−ヒドロキシエチル）アミン、トリ（２−ヒドロキシエチル）アミン、ヒドロキシメチルージ（２−ヒドロキシエチル）アミン、ジベンジル−２−ヒドロキシプロピルアミン、シクロヘキシル−ジ（２−ヒドロキシエチル）アミン、ジ（ヘキサデシル）アミンのエチレンオキシド（１〜２５モル）付加体、およびモノブチルアミンのプロピレンオキシド（１〜２６モル）付加体等が挙げられる。
【００２６】
本発明において、上記帯電防止剤は溶媒へ可溶性、或は分散性の有機ポリマーからなるバインダー樹脂に混合して積層してもよいが、粘着剤との親和性が高いアクリル系共重合樹脂が最も適している。また、必要に応じて、着色剤、耐ブロッキング剤、架橋剤、酸化防止剤、紫外線防止剤、無機又は有機微粒子よりなる滑剤等の添加剤を含有させてもかまわない。
【００２７】
本発明の半導体固定用テープは、その片面に、アクリル系粘着剤又はその溶液を塗布又は塗布後乾燥して得られる粘着剤層を有する。
粘着剤ベースポリマーとしては、従来公知のものが広く用いられ得るが、アクリル系粘着剤が好ましく、具体的には、アクリル酸エステルを主たる構成単量体単位とする単独重合体および共重合体から選ばれたアクリル系重合体その他の官能性単量体との共重合体およびこれら重合体の混合物が用いられる。たとえば、アクリル酸エステルとしては、アクリル酸エチル、アクリル酸ブチル、アクリル酸２−エチルヘキシル、アクリル酸グリシジル、アクリル酸２−ヒドロキシエチルなど、また上記のアクリル酸エステルをたとえばメタクリル酸エステルに代えたものなども好ましく使用できる。
【００２８】
さらに接着性や凝集力を制御する目的でアクリル酸あるいはメタクリル酸、アクリロニトリル、酢酸ビニルなどのモノマーを共重合させてもよい。これらのモノマーを重合して得られるアクリル系重合体の重量平均分子量は、５×１０４  〜２×１０６  であり、好ましくは、４．０×１０５  〜８．０×１０５  である。
【００２９】
上記のような粘着剤は、架橋剤を使用することにより接着力と凝集力とを任意の値に設定することができる。このような架橋剤としては、多価イソシアナート化合物、多価エポキシ化合物、多価アジリジン化合物、キレート化合物等がある。多価イソシアナート化合物としては、具体的にはトルイレンジイソシアナート、ジフェニルメタンジイソシアナート、ヘキサメチレンジイソシアナート、イソホロンジイソシアナートおよびこれらのアダクトタイプのもの等が用いられる。多価エポキシ化合物としては、具体的にはエチレングリコールジグリシジルエーテル、テレフタル酸ジグリシジルエステルアクリレート等が用いられる。多価アジリジン化合物としては、具体的にはトリス−２，４，６−（１−アジリジニル）−１，３，５−トリアジン、トリス〔１−（２−メチル）−アジリジニル〕ホスフィンオキシド、ヘキサ〔１−（２−メチル）−アジリジニル〕トリホスファトリアジン等が用いられる。またキレート化合物としては、具体的にはエチルアセトアセテートアルミニウムジイソプロピレート、アルミニウムトリス（エチルアセトアセテート）等が用いられる。
【００３０】
また、上記のような粘着剤層中に光重合性化合物を含ませることによって、該粘着剤層に紫外線を照射することにより、粘着力をさらに低下させることができる。このような光重合性化合物としては、たとえば特開昭６０−１９６９５６号公報および特開昭６０−２２３１３９号公報に開示されているような光照射によって三次元網状化しうる分子内に光重合性炭素−炭素二重結合を少なくとも２個以上有する低分子量化合物が広く用いられる。具体的には、トリメチロールプロパントリアクリレート、ペンタエリスリトールトリアクリレート、ペンタエリスリトールテトラアクリレート、ジペンタエリスリトールモノヒドロキシペンタアクリレート、ジペンタエリスリトールヘキサアクリレートあるいは１，４−ブチレングリコールジアクリレート、１，６−ヘキサンジオールジアクリレート、ポリエチレングリコールジアクリレート、市販のオリゴエステルアクリレートなどが用いられる。
【００３１】
さらに上記の粘着剤中に、光照射用の場合には、光開始剤を混入することにより、光照射による重合硬化時間ならびに光照射量を少なくすることができる。このような光開始剤としては、具体的には、ベンゾイン、ベンゾインメチルエーテル、ベンゾインエチルエーテル、ベンゾインイソプロピルエーテル、ベンジルジフェニルサルファイド、テトラメチルチウラムモノサルファイド、アゾビスイソブチロニトリル、ジベンジル、ジアセチル、β−クロールアンスラキノンなどが挙げられる。光開始剤は、通常光重合性化合物１００質量部に対し０．１〜１０質量部の量が用いられる。このようにして形成される光架橋型粘着剤層に対し、光、好ましくは紫外線を照射することにより、初期の接着力が大きく低下し、容易に被着体から該粘着テープを剥離することができる。
【００３２】
本発明の半導体固定用粘着テープは、電気、電子、半導体部品を製造する際に、例えばシリコンウェハやガラス、セラミックス、ポリマー等の基板の保護用、ダイシング用の粘着テープとして有用である。
【００３３】
【実施例】
以下本発明を実施例に基づいてさらに詳細に説明し、比較例と共に性能試験例を示し、本発明の優れた効果を明示するが、本発明はこれらに限定されるものではない。
〔実施例１〕
厚さ１００μｍのポリエチレン（ＰＥ）フィルムを基材フィルムとして用い、この基材フィルムの一方の主面上にポリエチレンイミンのエチレンオキサイド付加物（ポリエチレンイミンの分子量約１８００、付加率約１００％）およびジ（グリセリン）ボラートの１：１当量比からなる窒素原子−ホウ素原子錯体構造の電荷移動型ボロンポリマー４０質量部をアクリル系接着剤１００質量部に分散し、塗工乾燥し１μｍ厚の帯電防止層を形成した。その後、アクリル系粘着剤（２―エチルヘキシルアクリレートとｎ−ブチルアクリレートの共重合体）１００質量部にポリイソシアネート化合物（日本ポリウレタン（株）製、商品名コロネートＬ）４質量部、イソシアヌレート化合物としてトリス−２−アクリロキシエチルイソシアヌレート１００質量部および光重合開始剤としてα―ヒドロキシシクロヘキシルフェニルケトン１質量部を添加混合して放射線硬化性粘着剤を得た。この粘着剤を得られる乾燥後の厚さが２０μｍとなるように帯電防止層の表面に塗工して放射線硬化性の半導体固定用粘着テープを得た。
〔実施例２〕
厚さ１μｍの実施例１と同じ帯電防止層をさらに基材フィルム背面にも塗工したこと以外は実施例１と同様にして、両面に帯電防止層を有する放射線硬化性の半導体固定用粘着テープを得た。
【００３４】
〔比較例１〕
上記実施例１において、帯電防止層を設けないこと以外は同様にして放射線硬化性の半導体固定用粘着テープを得た。
〔比較例２〕
上記実施例２の帯電防止層をＮ−ｎ−ブチルイソキノリニウムをドナーとするＴＣＮＱ電荷移動錯体３０質量部をアクリル系接着剤１００質量部に溶解乾燥して厚さ１μｍの帯電防止層としたこと以外は同様にして、放射線硬化性の半導体固定用粘着テープを得た。
【００３５】
〔半導体固定用粘着テープの性能試験〕
上記実施例１、２および比較例１、２で得られた各粘着テープについて、以下に示す各試験により、その表面固有抵抗、平衡帯電圧、半減期、表面汚染性（パーティクル）、初期粘着力、経時粘着力、エキスパンド性、背面帯電防止層密着性、耐水性を評価したところ、表１の結果を得た。
【００３６】
（１）表面固有抵抗値
ＪＩＳ  Ｋ６９１１に準拠して、（株）アドバンテスト製Ｒ−８７４０（商品名）を用いて測定した。
（２）平衡帯電圧および半減期
シシド商会社製のスタティックオネストメーターを用いて印加電圧１０ｋＶとして測定した。
（３）不純物イオン含有量
試料約１ｇをサンプリングした後、純水５０ｍｌを加えて１００℃加熱して付着物を水に抽出する。この抽出液中に含まれる不純物イオン量をイオンクロマト分析により測定した。
【００３７】
（４）表面汚染性（パーティクル）
半導体ウエハに粘着テープを貼付し、これを２００ｍＪ／ｃｍ２でＵＶ照射した後、粘着テープを剥離した。粘着テープ剥離後の該ウエハ上の０．３μｍ以上のパーティクルの数を表面異物検査装置（商品名Ｓｕｒｆｓｃａｎ６４２０、ＫＬＡ−Ｔｅｎｃｏｒ社製）を用いて測定した。
（５）初期粘着力
製造後２週間以内のテープサンプルについて、ＪＩＳ  Ｚ０２３７に準拠してＵＶ照射（ＵＶ照射量は、２００ｍＪ／ｃｍ２）前後のそれぞれの粘着力を測定した。試験用の被着体はシリコンウエハーミラー面とし、試験は９０゜剥離、剥離速度５０ｍｍ／分で行った。
（６）６ヶ月後粘着力
製造から６ヶ月を経過したテープについて、初期粘着力測定と同様にしてＵＶ照射前後の粘着力を測定した。
【００３８】
（７）エキスパンド性
金蒸着（厚さ１００００Å）膜付き、サイズ１２．７０ｃｍ（５インチ）、厚さ３５０μｍのＳｉウェハに、各放射線硬化型粘着テープを貼り、これを下記の条件でダイシングを行った。
2004189769.tif 000007
その後、ＮＥＣマシナリー製：ピックアップダイボンダーＣＰＳ−１００を用い、毎秒３ｍｍのスピードで８秒間拡張した時点で拡張を停止し、その状態で顕微鏡観察にて、全てのシリコンチップ間隔を１００倍の倍率で観察しながら測定し、基材フィルム押出に伸ばされたチップ間隔Ｄ１ｎ、基材フィルム押出方向と垂直の方向に伸ばされたチップ間隔Ｄ２ｎ、それぞれの平均値の比（μＤ１ｎ／μＤ２ｎ＝Ｎ）の値を算出した。
判定
Ｎ＜１．２：○，    １．２≦Ｎ＜１．５：△，    １．５≦Ｎ：×
【００３９】
（８）背面帯電防止層密着性
ＮＥＣマシナリー製：ピックアップダイボンダーＣＰＳ−１００を用い、毎秒３ｍｍのスピードで３秒間拡張した時点で拡張を停止し、エキスパンド後の基材フィルム背面を目視により観察し、塗膜脱落の有無を確認した。
塗膜の脱落なし：○，      塗膜の脱落あり：×
（９）耐水性
粘着テープに貼り付けて固定した半導体ウエハを１ｍｍ角の半導体チップにダイシングし超純水で洗浄を行った際の半導体チップの剥離の有無を観察した。
チップの剥離しなかったもの：○，      剥離したもの：×
【００４０】
【表１】
2004189769.tif 000008
【００４１】
表１より明らかなように、比較例１の粘着テープは、帯電防止層を持たないため非常に帯電しやすい。
これに対し、実施例１及び２の結果から明らかなように、本発明の半導体固定用テープは、帯電防止性能が良好で、ＵＶ照射前の粘着力は高くＵＶ照射後の粘着力は低く、かつ、被着体表面を汚染しないことがわかる。一般的には、帯電防止層を設けることで、エキスパンド性、被着帯汚染性、耐水性、粘着力の経時安定性が損なわれるが本発明の半導体固定用粘着テープは、帯電防止性能は高くその他のテープ特性へのマイナス要因もないことが分かる。
特に、ＴＣＮＱ電荷移動錯体を帯電防止層としたものに比べ、低コストである上、被着体表面を汚染せず、エキスパンド性や背面帯電防止層の密着性に優れている。
【００４２】
【発明の効果】
本発明の粘着テープは、安価に得られるうえ、被着体表面の汚染や粘着物性の経時変化が少なく、帯電防止性能が高い。さらに、エキスパンド性や背面帯電防止層の密着性に優れているので、半導体部品のダイシングやバックグラインド処理においても回路面への影響が少なく、利用範囲も広げられ、半導体製品の製造歩留まりの低減防止にも有効である。また、粘着層に放射線硬化型ポリマーを採用したものは、再剥離が容易である。